ГИДРОФОБИЗИРУЮЩИЙ ПОРОШОК И ЕГО ПРИМЕНЕНИЕ

1. Применение твердого материала, включающего по меньшей мере органосилан и материал-носитель, для гидрофобизации строительных растворов, отличающееся тем, что
a) органосилан имеет формулу
1
3
RSi(OR') (I) или
1
2
2
RRSi(OR') (II),
1
2
1
4
1
4
2
6
в которой R и R являются одинаковыми или разными и представляют собой линейную или разветвленную С-С-алкильную и/или алкенильную группу, OR' представляет собой ацетокси-, C-С-алкокси- и/или С-С-метоксиалкокси- и/или этоксиалкокси-группу, и
b) материал-носитель является твердым при комнатной температуре, и
в котором массовое отношение органосилана к материалу-носителю составляет от примерно 70:30 до примерно 1:99, твердый материал находится в форме порошка, гранулята и/или чешуек, и количество цемента в конечной рецептуре равно нулю или менее 5 мас.% в расчете на суммарную массу конечной рецептуры в сухой и неотвержденной форме.
2. Применение по п.1, отличающееся тем, что строительный раствор, не содержащий или содержащий менее 5 мас.% цемента, представляет собой строительный раствор на основе гипса или безгипсовый строительный раствор.
1
2
3. Применение по п.1, отличающееся тем, что алкильные группы R и R органосилана выбраны из группы, состоящей из метила, этила, н-пропила, изопропила, н-бутила, втор-бутила, изобутила, трет-бутила, винила и/или аллила.
4. Применение по п.1, отличающееся тем, что алкоксигруппа выбрана из группы, состоящей из метокси-, этокси-, н-пропокси-, изопропокси, н-бутокси, втор-бутокси, изобутокси и/или трет-бутоксигруппы.
5. Применение по п.1, отличающееся тем, что материал-носитель выбран из одного или более из водорастворимого полимера, сочетания водорастворимого и нерастворимого в воде полимера, диспергируемого в воде полимера и неорганического материала.
6. Применение по п.1, отличающееся тем, что твердый материал дополнительно содержит катализатор для катализа гидролиза связей Si-OR' с образованием групп Si-OH и/или катализа конденсации групп Si-OH с образованием связей Si-O-Si.
7. Применение по п.6, отличающееся тем, что катализатор представляет собой основание, амин, соль металла, комплекс металла или сочетание одного или более из них, где металл предпочтительно представляет собой переходный металл, и катализатор находится в форме порошка, гранулята или чешуек.
8. Порошок, включающий по меньшей мере органосилан и материал-носитель, подходящий для гидрофобизации строительных растворов, отличающийся тем, что
а) органосилан имеет формулу
1
3
RSi(OR') (I) или
1
2
2
RRSi(OR') (II),
1
2
1
4
1
4
2
6
в которой R и R являются одинаковыми или разными и представляют собой линейную или разветвленную С-Салкильную и/или алкенильную группу, OR' представляет собой ацетокси-, C-С-алкокси- и/или С-С-метоксиалкокси- и/или этоксиалкокси-группу, и
b) материал-носитель представляет собой по меньшей мере один водорастворимый полимер, который является твердым при комнатной температуре, и
в котором массовое отношение органосилана к материалу-носителю составляет от примерно 70:30 до примерно 1:99, и количество цемента в конечной рецептуре равно нулю или менее 5 мас.% в расчете на суммарную массу конечной рецептуры в сухой и неотвержденной форме.
9. Способ получения сухой рецептуры строительного раствора, не содержащей или содержащей менее 5 мас.% цемента в расчете на суммарную массу сухой и неотвержденной рецептуры строительного раствора, отличающийся тем, что компоненты строительного раствора смешивают в сухом виде с порошком по п.8.
10. Способ по п.9, отличающийся тем, что порошок добавляют к сухой рецептуре строительного раствора в таком количестве, что количество органосилана составляет 1,0 мас.% или менее, предпочтительно 0,5 мас.% или менее, в частности 0,2 мас.% или менее в расчете на сухую массу рецептуры.
11. Сухая рецептура строительного раствора, не содержащая или содержащая менее 5 мас.% цемента в расчете на суммарную массу сухой и неотвержденной рецептуры строительного раствора и содержащая порошок по п.8.
12. Сухая рецептура строительного раствора по п.11, в которой порошок присутствует в таком количестве, что количество органосилана составляет 1,0 мас.% или менее, предпочтительно 0,5 мас.% или менее, в частности 0,2 мас.% или менее в расчете на сухую массу рецептуры.